P 의 함유량 이 0 . 050 ％ 를 초과 하 면 , 강판 이 과잉 으로 경질 화 하 고 , 2 차 냉간 압연 후 의 강판 의 압연 방향 의 시효 지수 가 25 ㎫ 미만 이 되 어 , 예 를 들 면 왕관 용 으로 제공 한 경우 에 , 성형 한 왕관 의 형상 이 열화 함 과 함께 , 내압 강도 가 저하 한다 . 마찬가지 로 , 예 를 들 면 DRD 캔 용 으로 제공 한 경우 에 , DRD 캔 성형 시 에 플랜 지부 에 주름 이 발생 하 는 형상 불량 을 초래 한다 . 따라서 , P 의 함유량 의 상한 값 은 0 . 050 ％ 로 한다 . 또한 , P 를 0 . 001 ％ 미만 으로 하 기 위해서 는 탈 P 비용 이 과대 해 지 기 때문 에 , P 의 함유량 은 0 . 001 ％ 이상 으로 하 는 것 이 바람직 하 다 .